(57)【特許請求の範囲】
【請求項１】
少なくとも３つの成分Ａ）、Ｂ）及びＣ）を含む水性分散液であって、成分Ａ）は、分子中に２個以上のブロックされたイソシアナート基を含有する化合物であり、成分Ｃ）は、分散剤又は分散剤の混合物であり、そして成分Ｂ）は、式（Ｉ）：
Ｇ−Ｏ−（Ｌ−Ｏ）y−Ｇ                        （Ｉ）
で示されるジエポキシ化合物、又は式（Ｉ）の化合物の混合物を、式（II）：
Ｈ2Ｎ−（ＣjＨ2jＮＨ）z−Ｈ                    （II）
で示されるジアミン若しくはポリアミン、又は式（II）の化合物の混合物と、配置されるグリシジル基Ｇ対配置されるアミノ基の水素原子のモル比が、２：１〜１：４の範囲になるような比率で反応させ、
次に生じた反応生成物を酸と、窒素対酸の当量のモル数の比が、１：０．２５〜１：２の範囲になるような比率で反応させることにより得られる生成物である
（上記基及び指数は、相互に独立に以下の定義を有する：
Ｇ＝グリシジル基（２，３−エポキシ−１−プロピル基）
Ｌ＝式：（ＣＯ）c1−Ｅd−（ＣＯ）c2の２価の基
Ｅ＝中断されていないか、又は１個以上の酸素原子により中断されている、１〜１８個の炭素原子の２価の芳香族、脂肪族又は芳香脂肪族炭化水素基
ｃ1及びｃ2＝相互に独立に０又は１
ｄ＝０又は１、そして
ｙ＝１であるとき、ｃ1、ｃ2及びｄは、全部が同時に０ではない
ｊ＝０又は２〜１０
ｙ＝０又は１
ｚ＝１〜３；しかしｊ＝０ならばｚ＝１）ことを特徴とする水性分散液。
【請求項２】
成分Ａ）のイソシアナート基が、ケトンオキシム又はケトンオキシムの混合物でブロックされた、請求項１に記載の水性分散液。
【請求項３】
ｃ1及びｃ2が０であり、そしてｙが１である、請求項１又は２に記載の水性分散液。
【請求項４】
Ｅが、２〜６個の炭素原子の脂肪族基又は６〜１８個の炭素原子の芳香族基である、請求項１〜３のいずれか１項に記載の水性分散液。
【請求項５】
ｚ＝１であり、そしてｊ＝２〜６である、請求項１〜４のいずれか１項に記載の水性分散液。
【請求項６】
式（Ｉ）のジエポキシ化合物と式（II）のジアミン又はポリアミンとの反応生成物を酸と反応させるのに使用される酸が、有機酸、又は無機強酸である、請求項１〜５のいずれか１項に記載の水性分散液。
【請求項７】
分散液が、成分Ａ）及びＢ）を一緒に分散させることにより得られる、請求項１〜６のいずれか１項に記載の水性分散液。
【請求項８】
分散液が、１００：２．５〜１００：３０の重量比で成分Ａ）及びＢ）を含むことを特徴とする、請求項１〜７のいずれか１項に記載の水性分散液。
【請求項９】
分散液が、少なくとも１つの非イオン性、カチオン性又は偽カチオン性分散剤を含むことを特徴とする、請求項１〜８のいずれか１項に記載の水性分散液。
【請求項１０】
分散液が、式（III）又は（IV）：
〔Ｒ4aＲ5bＮＲ6(4-a-b)〕pＸ                （III）
Ｒ4Ｒ5Ｎ−ＣkＨ2k−ＮＲ42                      （IV）
〔ここで、表示される基及び指数は、相互に独立に以下の定義を有する：
Ｒ4＝（ＣmＨ2mＯ）t−Ｒ3
Ｒ3＝水素又は１〜６個の炭素原子の直鎖若しくは分岐鎖アルキル基
Ｒ5＝８〜２４個の炭素原子の直鎖アルキル又はアルケニル基
Ｒ6＝水素、メチル又はエチル
ａ＝０、１又は２
ｂ＝１又は２
ｋ＝２〜６
ｍ＝２〜４
ｐ＝Ｘの原子価
ｔ＝１〜２０
Ｘ＝アニオン〕で示される、少なくとも１つの分散剤を含むことを特徴とする、請求項１〜９のいずれか１項に記載の水性分散液。
【請求項１１】
分散液が、１００：１〜１００：２０の重量比で成分Ａ）及びＣ）を含むことを特徴とする、請求項１〜１０のいずれか１項に記載の水性分散液。
【請求項１２】
更に成分Ｄ）として、ペルフルオロアルキル基を含有するオリゴマー、ホモポリマー又はコポリマーを含むことを特徴とする、請求項１〜１１のいずれか１項に記載の水性分散液。
【請求項１３】
成分Ｄ）として存在するペルフルオロアルキル基を含有するコポリマーが、本質的にモノマーａ）：
【化１】
0004375856.tif 000018
及び１つ以上のモノマーｂ）及びｃ）：
【化２】
0004375856.tif 000019
【化３】
0004375856.tif 000020
〔ここで、表示される基及び指数は、相互に独立に以下の定義を有する：
Ａ＝式：−ＣnＨ2n−、−ＣnＨ2n-2−又は−Ｓ（Ｏ2）−ＮＲ3−ＣmＨ2m−（硫黄原子はＲfに結合している）の直鎖又は分岐鎖の２価基
Ｒf＝４〜２０個の炭素原子のペルフルオロアルキル基
Ｒ1＝水素又はメチル
Ｒ2＝１〜２４個の炭素原子の直鎖アルキル又はアルケニル基
Ｒ3＝水素、又は１〜６個の炭素原子の直鎖若しくは分岐鎖アルキル基
ｍ＝２〜４
ｎ＝１〜４〕からなる、請求項１２に記載の水性分散液。
【請求項１４】
分散液が、１００：４０〜１００：１５００の重量比で成分Ａ）及びＤ）を含むことを特徴とする、請求項１２又は１３に記載の水性分散液。
【請求項１５】
成分Ａ）、Ｂ）及びＣ）を一緒に分散させ、場合により、ペルフルオロアルキル基を含有するオリゴマー、ホモポリマー又はコポリマー（成分Ｄ）を加えることを特徴とする、請求項１〜６又は８〜１４のいずれか１項に記載の水性分散液の製造方法。
【請求項１６】
繊維材料を処理するための、請求項１〜１４のいずれか１項に記載の水性分散液の使用。
【請求項１７】
繊維材料が、天然又は再生セルロース、動物由来の繊維、合成有機繊維、又はこれらの混合物を含むことを特徴とする、請求項１６に記載の使用。
【発明の詳細な説明】
【０００１】
【発明の属する技術分野】
本発明は、分子中にブロックされたイソシアナート基を有する化合物を含むことを特徴とする水性分散液、このような分散液の製造方法及び繊維材料を処理するための該分散液の使用に関する。
【０００２】
【従来の技術】
ブロックされたイソシアナート基を有する化合物を含む水性分散液は、既知であり、例えば、EP-A 196,309、EP-A 262,069、EP-A 537,578、及び EP-A 872,503に報告されている。繊維材料の撥油及び撥水加工に関連して、ペルフルオロアルキル含有ポリマーの効果を強化するために、このポリマーと組合せて増量剤としてのブロックされたイソシアナート基を有する化合物を使用することも知られている。この有用性は、例えば、EP-A 196,309、EP-A 537,578及び EP-A 872,503に報告されている。
【０００３】
ブロックされたイソシアナート基を有する化合物を含む先行技術の水性分散液は、セルロース系繊維材料上に撥油及び撥水加工を得るためにペルフルオロアルキル含有ポリマーと一緒に使用すると、特に洗濯及びドライクリーニング実施後の効果の永続性に関して、しばしば、最適までに至らない効果しか得られないという不都合を有する。
【０００４】
【発明が解決しようとする課題】
本発明の目的は、分子中にブロックされたイソシアナート基を有し、そしてペルフルオロアルキル含有ポリマーと一緒になって、良好かつとりわけ永続的に強力にセルロース系繊維材料、特に木綿上に撥油及び撥水加工を得ることができる化合物を含むことを特徴とする水性分散液を提供することである。
【０００５】
【課題を解決するための手段】
本目的は、少なくとも２つの成分Ａ）及びＢ）〔成分Ａ）は、分子中に２個以上のブロックされたイソシアナート基を含有する化合物であり、そして成分Ｂ）は、式（Ｉ）：
Ｇ−Ｏ−（Ｌ−Ｏ）y−Ｇ                        （Ｉ）
で示されるジエポキシ化合物、又は式（Ｉ）の化合物の混合物を、式（II）：
Ｈ2Ｎ−（ＣjＨ2jＮＨ）z−Ｈ                    （II）
で示されるジアミン若しくはポリアミン、又は式（II）の化合物の混合物と、配置されるグリシジル基Ｇ対配置されるアミノ基の水素原子のモル比が、２：１〜１：４の範囲、好ましくは１：１〜１：２の範囲、特に好ましくは１：１〜１：１．１の範囲になるような比率で反応させ、
次に生じた反応生成物を酸と、窒素対酸の当量のモル数の比が、１：０．２５〜１：２になるような比率で反応させることにより入手可能な生成物である（上記基及び指数は、相互に独立に以下の定義を有する：
Ｇ＝グリシジルラジカル（２，３−エポキシ−１−プロピルラジカル）
Ｌ＝式：（ＣＯ）c1−Ｅd−（ＣＯ）c2の２価のラジカル
Ｅ＝中断されていないか、又は１個以上の酸素原子により中断されている、１〜１８個の炭素原子の２価の芳香族、脂肪族又は芳香脂肪族炭化水素ラジカル；好ましくは１〜８個の炭素原子の脂肪族ラジカル又は６〜２４個の炭素原子の芳香族ラジカル
ｃ1及びｃ2＝相互に独立に０又は１
ｄ＝０又は１、そして
ｙ＝１であるとき、ｃ1、ｃ2及びｄは、全部が同時に０ではない
ｊ＝０又は２〜１０
ｙ＝０又は１
ｚ＝１〜３；しかしｊ＝０ならばｚ＝１）〕を含むことを特徴とする水性分散液により達成されている。
【０００６】
本発明の水性分散液は、以下の利点を有する：
１．良好な機械的及び熱的安定性
２．比較的少量の既に紡織繊維加工用に使用されている既知のペルフルオロアルキル含有ポリマーと一緒になって、洗濯及びドライクリーニング実施後の永続性を含む良好な作用でセルロース繊維材料、特に木綿上に撥油及び撥水加工を得ることができる
３．紡織繊維加工において使用するときの良好な運転性
【０００７】
【発明の実施の形態】
本発明の水性分散液に適切な成分Ａ）は、既に最初に言及されたように、既知であり、完全とは言えないが、例えば、上述の参考文献に記載されている。ブロックされた脂肪族、脂環式又は芳香族のジ−、トリ−又はポリイソシアナートが適している。イソシアナート基をブロックするのに適している化合物もまた、当業者には知られている。成分Ａ）として適切な化合物は、特に、例えば、１個以上のジ−又はポリイソシアナートと、イソシアナート基と反応する官能基を有する１個以上の化合物との同時又は連続反応、及びこれに続く残りの遊離イソシアナート基と既知のブロッキング剤、好ましくはケトンオキシム（例えば、アセトンオキシム又はブタノンオキシム）又はこれらの混合物との反応により得ることができる。更に別の適切なブロッキング剤は、文献に記載されている。全ての適切なブロッキング剤に共通な性質は、イソシアナート基の可逆的ブロッキングが生じるものである；即ち、このブロッキング剤は、室温でイソシアナート基に化学結合し、そして高温で開裂する。化合物Ａ）の水性分散液も、当業者には知られている。
【０００８】
本発明の水性分散液中に存在する化合物Ｂ）も、それ自体知られている。これらは、式（Ｉ）：
Ｇ−Ｏ−（Ｌ−Ｏ）y−Ｇ                        （Ｉ）
で示されるジエポキシ化合物、又は式（Ｉ）の化合物の混合物を、式（II）：
Ｈ2Ｎ−（ＣjＨ2jＮＨ）z−Ｈ                    （II）
で示されるジアミン若しくはポリアミン、又は式（II）の化合物の混合物と、上述の比率で冷却しながら反応させ、次に生じた反応生成物を酸と、上述の比率で反応させることにより入手可能である（表示される基及び指数は、上述の定義を有する）。好ましいのは、使用されるジエポキシ化合物が、式：Ｇ−Ｏ−Ｅ−Ｏ−Ｇに対応する化合物Ｂ）であり；特に好ましいのは、Ｅが、２〜６個の炭素原子の２価の脂肪族基又は６〜１８個の炭素原子の２価の芳香族基、特に基：ｐ−Ｃ6Ｈ4−（ＣＨ3）Ｃ（ＣＨ3）−ｐ−Ｃ6Ｈ4−であるものである。同様に好ましいのは、２〜６個の炭素原子のジアミン、特にヘキサメチレンジアミンを使用して調製される化合物Ｂ）である。化合物Ｂ）の調製において、使用される酸は、好ましくは、有機酸、特に酢酸、又は硫酸、リン酸、及び特に塩酸のような無機強酸のいずれかである。しかし他の酸も使用することができる。酸は急速に加えるのが有利である。
【０００９】
本発明の分散液は、化合物Ａ）の分散液を化合物Ｂ）の溶液と混合することにより得ることができる。しかし好ましいのは、成分Ａ）及びＢ）を例えば高速スターラーにより一緒に分散させることにより調製される本発明の分散液であり；特に好ましい本発明の分散液は、分散操作後、均質化により微細分散液に変換されたものである。均質化は、例えば、高圧ホモジェナイザー機（例えば、製造業者マントン−ゴーリン（Manton-Gaulin）からのもの）により１００〜５００bar、好ましくは２００〜３００barの圧力で行うことができる。個々に分散させるとき、又は上述の好ましい共分散操作の場合には、成分Ａ）は、好ましくは有機溶媒中の溶液の形態で使用される。適切な溶媒の例としては、エステル、ケトン、アルコール、芳香族炭化水素、エチレングリコール又はプロピレングリコールのモノ−、ジ−、トリ−及びテトラグリコール、及びそのアルキルエーテル又はそのエステルがある。分散及び必要であれば混合だけでなく、高圧均質化も、常温又は高温で行うことができる。過度に低温にすると、分散液からの生成物の沈殿のリスクを招き；上限温度は、水／溶媒混合物の沸点により求められる。２０〜４０℃で操作するのが好ましく；高圧均質化は賢明には冷却しながら行う。成分Ａ）及びＢ）を含むことを特徴とする分散液が得られたら、例えば大気圧又は減圧下での蒸留により、存在する有機溶媒を全て除去するのが好ましい。こうして得られた溶媒を含まない水性分散液は、環境へのやさしさ及び高い引火点だけでなく、高い安定性という利点をも特徴とする。
【００１０】
本発明の分散液は、有利には１００：２．５〜１００：３０、好ましくは１００：５〜１００：１５の重量比で成分Ａ）及びＢ）を含むことを特徴とする。これらの含水量は、広範に変化してよく、調製条件、安定性の要求及びこれらが使用される方法により導かれる。
【００１１】
本発明の分散液は、場合により更に成分Ｃ）として１つ以上の分散剤を含むことを特徴とする。非イオン性又はカチオン性分散剤が非常に適しており、例としては脂肪アルコールのアルコキシラート、脂肪酸及びソルビタンエステル、アルキルポリグリコシド、アルコキシル化及び場合により第４級化アミン、及びテトラアルキルアンモニウム塩がある。特に適切なものは、式（III）又は（IV）：
〔Ｒ4aＲ5bＮＲ6(4-a-b)〕pＸ              （III）
Ｒ4Ｒ5Ｎ−ＣkＨ2k−ＮＲ42                  （IV）
〔ここで、表示される基及び指数は、相互に独立に以下の定義を有する：
Ｒ4＝（ＣmＨ2mＯ）t−Ｒ3
Ｒ3＝水素又は１〜６個の炭素原子の直鎖若しくは分岐鎖アルキル基
Ｒ5＝８〜２４個の炭素原子の直鎖アルキル又はアルケニル基
Ｒ6＝水素、メチル又はエチル
ａ＝０、１又は２
ｂ＝１又は２
ｋ＝２〜６
ｍ＝２〜４
ｐ＝Ｘの原子価
ｔ＝１〜２０、好ましくは５〜１０
Ｘ＝アニオン、好ましくはＲ1ＣＯＯ-、ＣＨ3ＳＯ4-、ＳＯ42-、ハロゲン化物イオン、特にＣｌ-〕で示される、カチオン性又は偽カチオン性分散剤である。
【００１２】
成分Ａ）及びＢ）を一緒に分散させる場合、好ましくは更に成分Ｃ）も分散操作において同時に使用する。
【００１３】
本発明の分散液は、有利には１００：１〜１００：２０、好ましくは１００：１〜１００：５の重量比で成分Ａ）及びＣ）を含むことを特徴とする。
【００１４】
成分Ａ）、Ｂ）及び存在すればＣ）に加えて、本発明の分散液は、好ましくは更に成分Ｄ）としてペルフルオロアルキル含有オリゴマー、ホモポリマー又はコポリマーを含むことを特徴とする。ペルフルオロアルキル含有オリゴマー、ホモポリマー及びコポリマーは、当業者には知られている。挙げることができる例には、ペルフルオロアルキル含有アクリルポリマー及びポリウレタンを含む。適切なペルフルオロアルキル含有コポリマーはまた、２個以上のモノマー（その幾つかはフッ素を含まない）からなるコポリマーを含む。好ましい候補は、ペルフルオロアルキル基を有するアクリラート又はメタクリラートに基づくオリゴマー、ホモポリマー及びコポリマーである。非常に適切な例は、約４：１：１のモノマーの重量比で、ペルフルオロアルキルエチルアクリラート、塩化ビニリデン及びステアリルメタクリラートからなるコポリマーである。
【００１５】
成分Ａ）、Ｂ）及び存在すればＣ）及びＤ）を含むことを特徴とする本発明の分散液は、好ましくは成分Ａ）及びＢ）及び場合によりＣ）を含有する分散液を、成分Ｄ）及び場合によりＣ）及び更に別の成分をも含有する分散液と混合することにより調製される。成分Ｂ）はまた、単独で又は成分Ｃ）と一緒に成分Ｄ）の分散液の調製において使用することもできる。成分Ａ）、Ｂ）及び存在すればＣ）を含むことを特徴とするフッ素を含有しない水性分散液を、成分Ｂ、Ｄ）及び存在すればＣ）を含むことを特徴とする水性分散液と混合することにより得られる分散液は、本発明の分散液として同様に非常に適している。
【００１６】
成分Ｄ）として好ましい候補は、本質的にモノマーａ）：
【００１７】
【化４】
0004375856.tif 000002
【００１８】
及び１つ以上のモノマーｂ）及びｃ）：
【００１９】
【化５】
0004375856.tif 000003
【００２０】
【化６】
0004375856.tif 000004
【００２１】
〔ここで、表示される基及び指数は、相互に独立に以下の定義を有する：
Ａ＝式：−ＣnＨ2n−、−ＣnＨ2n-2−又は−Ｓ（Ｏ2）−ＮＲ3−ＣmＨ2m−（硫黄原子はＲfに結合している）の直鎖又は分岐鎖の２価基
Ｒf＝４〜２０個の炭素原子のペルフルオロアルキル基
Ｒ1＝水素又はメチル
Ｒ2＝１〜２４個、好ましくは４〜２４個の炭素原子の直鎖アルキル又はアルケニル基
Ｒ3＝水素、又は好ましくは１〜６個の炭素原子の直鎖若しくは分岐鎖アルキル基
ｍ＝２〜４
ｎ＝１〜４〕からなるペルフルオロアルキル含有コポリマーである。
【００２２】
式（Ｖ）のモノマーはまた、異なる基Ｒfを有する混合物を含んでもよい。モノマーは、好ましくは重量比２０〜９９％：１〜３０％：０〜２０％の（Ｖ）：（VI）：（VII）で存在する。
【００２３】
本発明の分散液は、有利には１００：４０〜１００：１５００、好ましくは１００：８０〜１００：２５０の重量比で成分Ａ）及びＤ）を含むことを特徴とする。
【００２４】
本発明の分散液は、繊維材料の処理、特に織物又は編物のシート状構造を処理するために非常に適している。適切な材料は、天然及び再生セルロースの両方の繊維材料、好ましくは木綿、及び動物由来の繊維、好ましくはウール、及びまた例えばポリエステル繊維のような合成有機繊維の繊維材料、及びこれらの混合物を含む。必要であれば、更に紡織繊維加工に適切な別の製品（例えば、セルロース架橋剤、柔軟剤（soft-hand agents）、シリコーンエラストマー及び難燃剤など）を、好ましくはこれらの製品を本発明の分散液に加えることにより使用することができる。このような追加的使用のために適した製品は、当業者には知られている。引用できる例には、セルロース架橋剤としてのエチレン尿素誘導体、柔軟剤としてシリコーン及び／又は修飾ポリエチレンを含有する分散液、及び難燃性加工のためのリン製品を含む。成分Ａ）、Ｂ）、存在すればＣ）及びＤ）を含むことを特徴とする本発明の組成物は、好ましくは繊維材料の撥油、撥水加工及び汚れ防止加工用の使用に適している。本発明の分散液により加工した繊維材料は、良好な撥油、撥水効果及び汚れ防止効果を特徴とし、これらの効果は、洗濯及びドライクリーニング実施後の良好な永続性を示し、そして多くの場合に洗濯及びドライクリーニング実施後に繊維材料をアイロンがけすることにより更に改善しうる。
【００２５】
本発明の分散液は、パジング（ロール間隙（nip）又はスロップ（slop））、コーティング、噴霧、吸尽法などのような、当業者には知られている通常法により繊維材料に適用することができる。特に好ましいのは、パッドマングルを使用する適用である。確立すべき賢明な濃度は、当業者には容易に決定することができる。こうして処理した繊維材料は、通常法で（例えば乾燥により）仕上げられる。
【００２６】
本発明は、実施例により以下に例示される。全ての実施例では、同じ綿ツイルを使用する。結果の評価において、以下に記述される試験法を使用した。試験実施前に、加工した織物試料を２０℃／相対湿度６５％で２４時間保管した。
【００２７】
撥油性は、ＡＡＴＣＣ １１８−１９９７により求めた。ここで、８つの異なる液体炭化水素による浸潤を試験した；この試験法に関する評価スケールは、１〜８の評点を包含し、８の評点が最良である（最も大きな撥油性）。
【００２８】
撥水性は、ＡＡＴＣＣ ２２−１９９６（噴霧試験）及びＤＩＮ ５３８８８（ブンデスマン（Bundesmann）シャワー試験）の両方により求めた。ＤＩＮ試験において、水滴効果は、目視により評価し（各織物につき３回、即ちシャワーの１、５及び１０分後）、１（最悪）〜５（最良：湿潤なしに水滴化）の評点が与えられ、次に重量％で吸水量が求められる。噴霧試験は、同様に湿潤の目視評価を伴い、評点のスケールは、０〜１００（１００＝最良、即ち、最も低い湿潤）の範囲とする。上述のＡＡＴＣＣ試験法は、「ＡＡＴＣＣ（アメリカテキスタイル化学者及びカラリスト協会）技術マニュアル（AATCC (American Association of Textile Chemists and Colorists) Technical Manual）」７３巻、１９９８年、６２〜６３頁及び１８６〜１８８頁に見いだすことができる。
【００２９】
【実施例】
実施例１〜４（非本発明）
成分Ａ１の分散液の調製
スターラー、温度計及び還流冷却器を取り付けた四つ口２ｌフラスコ中で、トリメチロールプロパン及びトルエンジイソシアナートの反応生成物に基づく市販の通常のポリイソシアナート（酢酸エチル中７５％濃度溶液）２２５ｇを室温でメチルイソブチルケトン３９９ｇに溶解した。撹拌しながら１０分かけて、ブタノンオキシム６３．７５ｇをこの溶液に加えた。この添加の間、温度は２４から約５０℃に上昇した。混合物を更に１５分間撹拌し、次に遊離ＮＣＯ基について試験すると結果は陰性であった。ガラスビーカー中で、水道水８３４ｇ、プロピレングリコール６０ｇ、市販の通常の第４級アンモニウムクロリド（ポリオキシエチレンステアリルメチルアンモニウムクロリド）２３．２５ｇ及びマーロート（MARLOWET）５４０１（アルキルオキシ−アルキルアミンエトキシラートのアセタート、コンディー化学（Condea Chemie）からのもの）２３．２５ｇから、均質な混合物を生成した。四つ口フラスコ中に得られた有機相を撹拌しながらこの水性乳化剤溶液に加えた。高速スターラー（ウルトラ−タラックス（Ultra-Turrax））を用いて撹拌することにより約５分でプレエマルションを調製した。生じた混合物のｐＨは５．２であった。濃塩酸（約３１％濃度）１３．８１ｇを加えることにより、ｐＨを２．５に調整した。次に混合物を、約３００barの操作圧力でホモジェナイザー（製造業者：マントン−ゴーリン（Manton-Gaulin））に４回通して均質化した。混合物の初期温度は２４℃であった；４回目の通過後得られた分散液の最終温度は３５℃であった。得られた分散液は、白色で粘性があった。
【００３０】
次いで、溶媒と幾らかの水を、７０℃の浴温で減圧下（絶対圧力２７０mbar）でロータリーエバポレーター中で蒸留することにより、生じた分散液１０００ｇから除去した。これによって、２４．９重量％の乾燥物質含量を有する水性分散液６９８ｇを得たが、水を加えることにより含量を２２．５重量％に調整した。生じた分散液は、機械的及び熱的作用に対する良好な安定性を示した。
【００３１】
成分Ｄ４の分散液の調製
ガラスビーカー中で、実施例１〜４において明記された第４級アンモニウムクロリド３０ｇ、ジプロピレングリコール２００ｇ、水道水４８０ｇ、市販の通常のペルフルオロアルキルエチルアクリラート（６〜１２個の炭素原子のペルフルオロアルキル基）４８０ｇ、ステアリルメタクリラート１２０ｇ、ｎ−ドデシルメルカプタン（鎖長調節剤）４．８ｇ及びＮ−（ブトキシ−メチル）メタクリルアミド２０ｇを４５℃まで加熱して、タービンスターラー（タラックス（Turrax））を使用して２分間撹拌し、次に３１％濃度の塩酸０．６ｇを使用してｐＨを７．２から２．８に調整した。これにより、外観が乳光色〜混濁した良好なプレエマルションが得られた。生じた分散液は、オートクレーブに移した。
【００３２】
ガラスビーカー中で、アゾ−スターター（Azo-Starter）Ｖ５０（２，２′−アゾビス（２−アミジノプロパン）二塩酸塩、トランソル（Transol）からのもの）を室温で水道水５７．６ｇに溶解して、この溶液をオートクレーブに入れた。オートクレーブから酸素を除去するために、７回真空を適用して窒素で圧力を復帰させることにより充分に脱気した。密閉したオートクレーブを７６℃に設定した浴により加熱し、反応混合物を２００rpmで撹拌した。当初乳白色の分散液は、約半時間後に透明度を増した。同時に、オートクレーブ中の超過圧力が当初の０から０．５barに上昇して、１時間後内部温度が６８℃に上昇した。反応混合物を加熱しながら更に７時間撹拌し、その間に分散液の外観は、更に変化することはなかったが、オートクレーブ中の超過圧力は１．８barまで上昇した。生成物は、４５．４％の乾燥物質含量を有するわずかに透明な分散液１３６０ｇであったが、乾燥物質中の４３％のフッ素は、分散液中の１９．５％のフッ素含量に相当する。
【００３３】
成分Ｄ１〜Ｄ３の分散液は、同様に調製することができる。
【００３４】
４つの液は、以下の成分により調製した：
２g/l  酢酸６０重量％
２０g/l  ニッテクス（KNITTEX）ＦＬＣ
６g/l  ニッテクス（KNITTEX）触媒ＭＯ
１０g/l  成分Ａ１の分散液
成分Ｄ（量は以下を参照のこと）
【００３５】
ニッテクス（KNITTEX）ＦＬＣ（チバ特殊化学品（Ciba Spezialitatenchemie Pfersee）から）は、エーテル化ジメチロール−ジヒドロキシエチレン尿素に基づくセルロース架橋剤であり、ニッテクス（KNITTEX）触媒ＭＯ（チバ特殊化学品（Ciba Spezialitatenchemie Pfersee）から）は、架橋触媒である。これらの製品は両方とも、織物の折り目性を改善するために液に加えた。上に量を定めた成分に加えて、液１〜４のそれぞれを、少なくとも１つの乳化剤及び場合により更に助剤を含有する、フッ素を含有するコポリマー（成分Ｄ）の水性分散液の一定量と、各液がフッ素１．２g/lを含有するように混合した。以下の成分Ｄを加えた：
【００３６】
【表１】
0004375856.tif 000005
【００３７】
こうして得られた加工液は、室温でパッドマングルを使用して青色の綿ツイルに、織物の重量に基づき約１００％のアドオン（add on）量で適用した。次に織物を１１０℃で１０分間乾燥キャビネット中で乾燥し、次いで１５０℃で５分間圧縮した。洗濯及び／又はドライクリーニング後、織物にアイロンをかけた。実施例１〜４で加工した木綿織物は、表１に記述される試験結果を与えた。
【００３８】
実施例１〜４の分散液は、成分Ａ）は存在するが成分Ｂ）は存在しないために、本発明の分散液とは異なる。
【００３９】
【表２】
0004375856.tif 000006
【００４０】
実施例５〜８（本発明）
成分Ｂ１の調製（水溶液）
アラルディット（ARALDIT）（登録商標）ＧＹ２６６（チバ特殊化学（Ciba Specialty Chemicals Inc.）からのビスフェノールＡ−ジグリシジルエーテル）８８ｇを１ｌ三つ口フラスコに導入し、次に真空を適用して窒素でリリーフすることにより、フラスコを不活性化した。次にイソプロパノール２３５．６ｇを加え、混合物を撹拌しながら２９℃にした。更に、９０％純度の融解したヘキサメチレンジアミン３１．５ｇを、撹拌しながら、内部温度が３５℃を超えないことを保証するために氷浴で冷却しながらゆっくり混合物に加えた。全てのヘキサメチレンジアミンを添加後、撹拌は、溶液が青っぽい乳光色の外観になるまで続けた。更に撹拌しながら、６０％濃度の酢酸２６ｇを一度に加えて、混合物全体を水５２０ｇで希釈した。組成物を４５℃に加熱し、水流ポンプ真空下の蒸留によりイソプロパノール／水３５６．３ｇを除去したが、このとき温度はゆっくり５５℃まで上げた。３０℃に冷却後、ｐＨは８．５であり、密度は１．０３７g/ccmであった。生成物は、約２５％の成分Ｂ１を含有する粘度の低い帯青色の水性溶液であった。
【００４１】
成分Ａ１及び成分Ｂ１の分散液の調製
スターラー、温度計及び還流冷却器を取り付けた四つ口２ｌフラスコ中で、トリメチロールプロパン及びトルエンジイソシアナートの反応生成物に基づく市販の通常のポリイソシアナート（酢酸エチル中７５％濃度溶液）２２５ｇを室温でメチルイソブチルケトン３９９ｇに溶解した。撹拌しながら１０分かけて、ブタノンオキシム６３．７５ｇをこの溶液に加えた。この添加の間、温度は２４から約５０℃に上昇した。混合物を更に１５分間撹拌し、次に遊離ＮＣＯ基について試験すると結果は陰性であった。ガラスビーカー中で、水道水８３４ｇ、プロピレングリコール６０ｇ、実施例１〜４に記述された第４級アンモニウムクロリド６ｇ及び成分Ｂ１の水性溶液１１５．５ｇから、均質な混合物を生成した。ブロックされたポリイソシアナートを含有し、四つ口フラスコ中に得られた有機相を撹拌しながらこの水性乳化剤溶液に加えた。高速スターラー（ウルトラ−タラックス（Ultra-Turrax））を用いて撹拌することにより約５分でプレエマルションを調製した。生じた混合物のｐＨは５．２であった。濃塩酸（約３１％濃度）１３．８１ｇを加えることにより、ｐＨを２．５に調整した。次に混合物を、約３００barの操作圧力で高圧ホモジェナイザー（製造業者：マントン−ゴーリン（Manton-Gaulin））に４回通して均質化した。混合物の初期温度は２４℃であった；４回目の通過後得られた分散液の最終温度は３５℃であった。得られた分散液は、白色で粘性があった。
【００４２】
次いで、溶媒と幾らかの水を、７０℃の浴温で減圧下（絶対圧力２７０mbar）でロータリーエバポレーター中で蒸留することにより、生じた分散液１０００ｇから除去した。これによって、２６．８重量％の乾燥物質含量を有する水性分散液６４８ｇを得たが、水を加えることにより含量を２２．５重量％に調整した。生じた分散液は、機械的及び熱的作用に対する良好な安定性を示した。
【００４３】
４つの液は、以下の成分により調製した：
２g/l  酢酸６０重量％
２０g/l  ニッテクス（KNITTEX）ＦＬＣ
６g/l  ニッテクス（KNITTEX）触媒ＭＯ
１０g/l  成分Ａ１及び成分Ｂ１の分散液
成分Ｄ（量は以下を参照のこと）
【００４４】
上に量を定めた成分に加えて、実施例１〜４と同様に各液を、少なくとも１つの乳化剤及び場合により更に助剤を含有する、フッ素を含有するコポリマー（成分Ｄ）の水性分散液の一定量と、各液がフッ素１．２g/lを含有するように混合した。以下の成分Ｄ（実施例１〜４でも使用された）を加えた。
【００４５】
【表３】
0004375856.tif 000007
【００４６】
こうして得られた加工液は、室温でパッドマングルを使用して青色の綿ツイルに、織物の重量に基づき約１００％のアドオン量で適用した。次に織物を１１０℃で１０分間乾燥キャビネット中で乾燥し、次いで１５０℃で５分間圧縮した。洗濯及び／又はドライクリーニング後、織物にアイロンをかけた。実施例５〜８で加工した木綿織物は、表２に記述される試験結果を与えた。
【００４７】
【表４】
0004375856.tif 000008
【００４８】
本発明実施例５〜８と非本発明実施例１〜４との比較では、実施例５〜８で得られた値は、そのままの加工材料でも洗濯又はドライクリーニングした材料でも両方とも明らかに良好であることが分かった。
【００４９】
実施例９〜１２（非本発明）
成分Ａ２の分散液の調製
アセトンオキシムでブロックされた市販の通常の脂環式ポリイソシアナート（キシレン／酢酸ブチル中の６０％濃度溶液）１８７．５ｇをメチルイソブチルケトン９３．７５ｇに溶解した。ガラスビーカー中で、脱塩水３７０ｇ、プロピレングリコール２９ｇ及び実施例１〜４において明記された第４級アンモニウムクロリド１９ｇから、均質な混合物を生成した。ブロックされたポリイソシアナートの溶液を撹拌しながらこの水性乳化剤溶液中に加えた。高速スターラー（ウルトラ−タラックス（Ultra-Turrax））を用いてプレエマルションを調製した。生じた混合物のｐＨは７．５であった。濃塩酸（約３１％濃度）０．８ｇを加えることにより、ｐＨを２．５に調整した。次に混合物を、約３００barの操作圧力で高圧ホモジェナイザー（製造業者：マントン−ゴーリン（Manton-Gaulin））に４回通して均質化した。混合物の初期温度は２５℃であった；４回目の通過後得られた分散液の最終温度は３６℃であった。分散液６６４ｇを得た。
【００５０】
次に生じた分散液は、減圧下（絶対圧力３７０〜２００mbar）７０℃の浴温で４０分間１ｌ三つ口フラスコ中での蒸留に付したが、この間、蒸留により溶媒を幾らかの水と一緒に除去した。これによって、２７．１重量％の乾燥物質含量を有する水性分散液４５２ｇを得たが、水を加えることにより含量を２２．５重量％に調整した。生じた分散液は、機械的及び熱的作用に対する良好な安定性を示した。
【００５１】
４つの液は、以下の成分により調製した：
２g/l  酢酸６０重量％
２０g/l  ニッテクス（KNITTEX）ＦＬＣ
６g/l  ニッテクス（KNITTEX）触媒ＭＯ
１０g/l  成分Ａ２の分散液
成分Ｄ（量は以下を参照のこと）
【００５２】
上に量を定めた成分に加えて、各液を、少なくとも１つの乳化剤及び場合により更に助剤を含有し、フッ素を含有するコポリマー（成分Ｄ）の水性分散液の一定量と、各液がフッ素１．２g/lを含有するように混合した。以下の成分Ｄ（実施例１〜４でも使用された）を加えた：
【００５３】
【表５】
0004375856.tif 000009
【００５４】
こうして得られた加工液は、室温でパッドマングルを使用して青色の綿ツイルに、織物の重量に基づき約１００％のアドオン量で適用した。次に織物を１１０℃で１０分間乾燥キャビネット中で乾燥し、次いで１５０℃で５分間圧縮した。洗濯及び／又はドライクリーニング後、織物にアイロンをかけた。実施例９〜１２で加工した木綿織物は、表３に記述される試験結果を与えた。
【００５５】
【表６】
0004375856.tif 000010
【００５６】
実施例１３〜１６（本発明）
成分Ａ２及び成分Ｂ１の分散液の調製
実施例９〜１２において明記されたブロックされたポリイソシアナート１８７．５ｇをメチルイソブチルケトン９３．７５ｇに溶解した。ガラスビーカー中で、脱塩水３７０ｇ、プロピレングリコール２９ｇ、実施例５〜８用に調製された成分Ｂ１の水溶液５５．８ｇ及び実施例１〜４において明記された第４級アンモニウムクロリド２．９ｇから、均質な混合物を生成した。ブロックされたポリイソシアナートの溶液を撹拌しながらこの水性乳化剤溶液中に加えた。高速スターラー（ウルトラ−タラックス（Ultra-Turrax））を用いてプレエマルションを調製した。生じた混合物のｐＨは７．１であった。濃塩酸（約３１％濃度）１．５ｇを加えることにより、ｐＨを２．５に調整した。次に混合物を、約３００barの操作圧力で高圧ホモジェナイザー（製造業者：マントン−ゴーリン（Manton-Gaulin））に４回通して均質化した。混合物の初期温度は２５℃であった；４回目の通過後得られた分散液の最終温度は３６℃であった。分散液６９４ｇを得た。
【００５７】
次に生じた分散液は、減圧下（絶対圧力３７０〜２００mbar）７０℃の浴温で４０分間１ｌ三つ口フラスコ中での蒸留に付したが、この間、蒸留により溶媒を幾らかの水と一緒に除去した。これによって、２５．７重量％の乾燥物質含量を有する水性分散液４７３ｇを得たが、水を加えることにより含量を２２．５重量％に調整した。生じた分散液は、機械的及び熱的作用に対する良好な安定性を示した。
【００５８】
４つの液は、以下の成分により調製した：
２g/l  酢酸６０重量％
２０g/l  ニッテクス（KNITTEX）ＦＬＣ
６g/l  ニッテクス（KNITTEX）触媒ＭＯ
１０g/l  成分Ａ２及び成分Ｂ１の分散液
成分Ｄ（量は以下を参照のこと）
【００５９】
上に量を定めた成分に加えて、各液を、少なくとも１つの乳化剤及び場合により更に助剤を含有し、フッ素を含有するコポリマー（成分Ｄ）の水性分散液の一定量と、各液がフッ素１．２g/lを含有するように混合した。以下の成分Ｄ（実施例１〜４でも使用された）を加えた：
【００６０】
【表７】
0004375856.tif 000011
【００６１】
こうして得られた加工液は、室温でパッドマングルを使用して青色の綿ツイルに、織物の重量に基づき約１００％のアドオン量で適用した。次に織物を１１０℃で１０分間乾燥キャビネット中で乾燥し、次いで１５０℃で５分間圧縮した。洗濯及び／又はドライクリーニング後、織物にアイロンをかけた。実施例１３〜１６で加工した木綿織物は、表４に記述される試験結果を与えた。
【００６２】
【表８】
0004375856.tif 000012
【００６３】
本発明実施例１３〜１６と非本発明実施例９〜１２との比較では、実施例１３〜１６で得られた値は、そのままの加工材料でも洗濯又はドライクリーニングした材料でも両方とも明らかに良好であることが分かった。
【００６４】
実施例１７〜２３では、異なる成分Ａを使用するときの、本発明及び非本発明分散液の異なる作用を検討した。使用した各液に、成分Ｄ３の分散液（実施例１〜４でも使用された）６g/lを、各液がフッ素１．２g/lを含有するように加えた。
【００６５】
実施例１７（本発明）
成分Ａ２及び成分Ｂ１の分散液の調製
実施例１３〜１６と同様に２２．５重量％の乾燥物質含量を有する分散液を調製した。
【００６６】
液は、以下の成分により調製した：
２g/l  酢酸６０重量％
２０g/l  ニッテクス（KNITTEX）ＧＭ濃縮液
６g/l  ニッテクス（KNITTEX）触媒ＭＯ
１０g/l  成分Ａ２及び成分Ｂ１の分散液
６g/l  成分Ｄ３の分散液
【００６７】
ニッテクス（KNITTEX）ＧＭ濃縮液（チバ特殊化学品（Ciba Spezialitatenchemie Pfersee）から）は、ジメチロール−ジヒドロキシエチレン尿素及びエーテル化メチロール化メラミンに基づくセルロース架橋剤である。
【００６８】
実施例１８（非本発明）
成分Ａ２の分散液の調製
実施例９〜１２と同様に分散液を調製した。
【００６９】
液は、以下の成分により調製した：
２g/l  酢酸６０重量％
２０g/l  ニッテクス（KNITTEX）ＧＭ濃縮液
６g/l  ニッテクス（KNITTEX）触媒ＭＯ
１０g/l  成分Ａ２の分散液
６g/l  成分Ｄ３の分散液
【００７０】
実施例１９（本発明）
成分Ａ３及び成分Ｂ１の分散液の調製
ブタノンオキシムでブロックされた市販の通常の脂環式ポリイソシアナート（キシレン／酢酸ブチル中の６０％濃度溶液）１８７．５ｇをメチルイソブチルケトン９３．７５ｇに溶解した。ガラスビーカー中で、脱塩水３７０ｇ、プロピレングリコール２９ｇ、実施例５〜８用に調製された成分Ｂ１の水性溶液５５．８ｇ及び実施例１〜４において明記された第４級アンモニウムクロリド２．９ｇから、均質な混合物を生成した。ブロックされたポリイソシアナートの溶液を撹拌しながらこの水性乳化剤溶液中に加えた。高速スターラー（ウルトラ−タラックス（Ultra-Turrax））を用いてプレエマルションを調製した。生じた混合物のｐＨは７．２であった。濃塩酸（約３１％濃度）６．８ｇを加えることにより、ｐＨを２．５に調整した。次に混合物を、約３００barの操作圧力で高圧ホモジェナイザー（製造業者：マントン−ゴーリン（Manton-Gaulin））に４回通して均質化した。混合物の初期温度は２５℃であった；４回目の通過後得られた分散液の最終温度は３６℃であった。分散液７０４ｇを得た。
【００７１】
次に生じた分散液は、減圧下（絶対圧力３７０〜２００mbar）７０℃の浴温で４０分間１ｌ三つ口フラスコ中での蒸留に付したが、この間、蒸留により溶媒を幾らかの水と一緒に除去した。これによって、２７．３重量％の乾燥物質含量を有する水性分散液４５４ｇを得たが、水を加えることにより含量を２２．５重量％に調整した。生じた分散液は、機械的及び熱的作用に対する良好な安定性を示した。
【００７２】
液は、以下の成分により調製した：
２g/l  酢酸６０重量％
２０g/l  ニッテクス（KNITTEX）ＧＭ濃縮液
６g/l  ニッテクス（KNITTEX）触媒ＭＯ
１０g/l  成分Ａ３及び成分Ｂ１の分散液
６g/l  成分Ｄ３の分散液
【００７３】
実施例２０（非本発明）
成分Ａ３の分散液の調製
実施例１９において明記されたブロックされた脂環式ポリイソシアナート１８７．５ｇをメチルイソブチルケトン９３．７５ｇに溶解した。ガラスビーカー中で、脱塩水３７０ｇ、プロピレングリコール２９ｇ及び実施例１〜４において明記された第４級アンモニウムクロリド１９ｇから、均質な混合物を生成した。ブロックされたポリイソシアナートの溶液を撹拌しながらこの水性乳化剤溶液中に加えた。高速スターラー（ウルトラ−タラックス（Ultra-Turrax））を用いてプレエマルションを調製した。生じた混合物のｐＨは８であった。濃塩酸（約３１％濃度）１ｇを加えることにより、ｐＨを２．５に調整した。次に混合物を、約３００barの操作圧力で高圧ホモジェナイザー（製造業者：マントン−ゴーリン（Manton-Gaulin））に４回通して均質化した。混合物の初期温度は２５℃であった；４回目の通過後得られた分散液の最終温度は３６℃であった。分散液６８０ｇを得た。
【００７４】
次に生じた分散液は、減圧下（絶対圧力３７０〜２００mbar）７０℃の浴温で４０分間１ｌ三つ口フラスコ中での蒸留に付したが、この間、蒸留により溶媒を幾らかの水と一緒に除去した。これによって、２８．５重量％の乾燥物質含量を有する水性分散液４４１ｇを得たが、水を加えることにより含量を２２．５重量％に調整した。生じた分散液は、機械的及び熱的作用に対する良好な安定性を示した。
【００７５】
液は、以下の成分により調製した：
２g/l  酢酸６０重量％
２０g/l  ニッテクス（KNITTEX）ＧＭ濃縮液
６g/l  ニッテクス（KNITTEX）触媒ＭＯ
１０g/l  成分Ａ３の分散液
６g/l  成分Ｄ３の分散液
【００７６】
実施例２１（本発明）
成分Ａ４及び成分Ｂ１の分散液の調製
ブタノンオキシムでブロックされた市販の通常の脂環式ポリイソシアナート１１２．５ｇをメチルイソブチルケトン１６８．８ｇに溶解した。ガラスビーカー中で、脱塩水３７０ｇ、プロピレングリコール２９ｇ、実施例５〜８用に調製された成分Ｂ１の水性溶液５５．８ｇ及び実施例１〜４において明記された第４級アンモニウムクロリド２．９ｇから、均質な混合物を生成した。ブロックされたポリイソシアナートの溶液を撹拌しながらこの水性乳化剤溶液中に加えた。高速スターラー（ウルトラ−タラックス（Ultra-Turrax））を用いてプレエマルションを調製した。生じた混合物のｐＨは７．２であった。濃塩酸（約３１％濃度）７ｇを加えることにより、ｐＨを２．５に調整した。次に混合物を、約３００barの操作圧力で高圧ホモジェナイザー（製造業者：マントン−ゴーリン（Manton-Gaulin））に４回通して均質化した。混合物の初期温度は２５℃であった；４回目の通過後得られた分散液の最終温度は３６℃であった。分散液６８７ｇを得た。
【００７７】
次に生じた分散液は、減圧下（絶対圧力３７０〜２００mbar）７０℃の浴温で４０分間１ｌ三つ口フラスコ中での蒸留に付したが、この間、蒸留により溶媒を幾らかの水と一緒に除去した。激しい発泡のため、蒸留は最後に２５０mbarで行った。これによって、２６．６重量％の乾燥物質含量を有する水性分散液４３７ｇを得たが、水を加えることにより含量を２２．５重量％に調整した。生じた分散液は、機械的及び熱的作用に対する良好な安定性を示した。
【００７８】
液は、以下の成分により調製した：
２g/l  酢酸６０重量％
２０g/l  ニッテクス（KNITTEX）ＧＭ濃縮液
６g/l  ニッテクス（KNITTEX）触媒ＭＯ
１０g/l  成分Ａ４及び成分Ｂ１の分散液
６g/l  成分Ｄ３の分散液
【００７９】
実施例２２（非本発明）
成分Ａ４の分散液の調製
実施例２１において明記されたブロックされた脂環式ポリイソシアナート１１２．５ｇをメチルイソブチルケトン１６８．８ｇに溶解した。ガラスビーカー中で、脱塩水３７０ｇ、プロピレングリコール２９ｇ及び実施例１〜４において明記された第４級アンモニウムクロリド１９ｇから、均質な混合物を生成した。ブロックされたポリイソシアナートの溶液を撹拌しながらこの水性乳化剤溶液中に加えた。高速スターラー（ウルトラ−タラックス（Ultra-Turrax））を用いてプレエマルションを調製した。生じた混合物のｐＨは８．１であった。濃塩酸（約３１％濃度）０．７ｇを加えることにより、ｐＨを２．５に調整した。次に混合物を、約３００barの操作圧力で高圧ホモジェナイザー（製造業者：マントン−ゴーリン（Manton-Gaulin））に４回通して均質化した。混合物の初期温度は２５℃であった；４回目の通過後得られた分散液の最終温度は３６℃であった。分散液６６４ｇを得た。
【００８０】
次に生じた分散液は、減圧下（絶対圧力３７０〜２００mbar）７０℃の浴温で４０分間１ｌ三つ口フラスコ中での蒸留に付したが、この間、蒸留により溶媒を幾らかの水と一緒に除去した。これによって、２６．７重量％の乾燥物質含量を有する水性分散液４３０ｇを得たが、水を加えることにより含量を２２．５重量％に調整した。生じた分散液は、機械的及び熱的作用に対する良好な安定性を示した。
【００８１】
液は、以下の成分により調製した：
２g/l  酢酸６０重量％
２０g/l  ニッテクス（KNITTEX）ＧＭ濃縮液
６g/l  ニッテクス（KNITTEX）触媒ＭＯ
１０g/l  成分Ａ４の分散液
６g/l  成分Ｄ３の分散液
【００８２】
実施例２３（本発明）
成分Ａ１及び成分Ｂ１の分散液の調製
実施例５〜８と同様に２２．５重量％の乾燥物質含量を有する分散液を調製した。
【００８３】
液は、以下の成分により調製した：
２g/l  酢酸６０重量％
２０g/l  ニッテクス（KNITTEX）ＧＭ濃縮液
６g/l  ニッテクス（KNITTEX）触媒ＭＯ
１０g/l  成分Ａ１及び成分Ｂ１の分散液
６g/l  成分Ｄ３の分散液
【００８４】
実施例１７〜２３で得られた加工液は、室温でパッドマングルを使用して青色の綿ツイルに、織物の重量に基づき約１００％のアドオン量で適用した。次に織物を１１０℃で１０分間乾燥キャビネット中で乾燥し、次いで１５０℃で５分間圧縮した。洗濯及び／又はドライクリーニング後、織物にアイロンをかけた。実施例１７〜２３で加工した木綿織物は、表５に記述される試験結果を与えた。
【００８５】
【表９】
0004375856.tif 000013
【００８６】
本発明実施例１７、１９、２１及び２３と非本発明実施例１８、２０及び２２との比較では、発明実施例で得られた値は、そのままの加工材料でも洗濯又はドライクリーニングした材料でも両方とも明らかに良好であることが分かった。
【００８７】
実施例２４〜３２（本発明）
実施例２４〜３２では、成分Ａ）及びＢ）を含むことを特徴とする本発明の組成物に対するフルオロコポリマーの異なる重量比の影響を検討した。実施例７と同様に、以下の成分により９つの液を調製した：
２g/l  酢酸６０重量％
２０g/l  ニッテクス（KNITTEX）ＦＬＣ
６g/l  ニッテクス（KNITTEX）触媒ＭＯ
実施例５〜８からの成分Ａ１及びＢ１を含む分散液
成分Ｄ３
【００８８】
それぞれ以下の量（g/液１ｌ）の、成分Ａ１とＢ１を含む分散液、及び成分Ｄ３の分散液（実施例１〜４でも使用された）を使用した：
【００８９】
【表１０】
0004375856.tif 000014
【００９０】
こうして得られた加工液は、室温でパッドマングルを使用して青色の綿ツイルに、織物の重量に基づき約１００％のアドオン量で適用した。次に織物を１１０℃で１０分間乾燥キャビネット中で乾燥し、次いで１５０℃で５分間圧縮した。洗濯及び／又はドライクリーニング後、織物にアイロンをかけた。実施例２４〜３２で加工した木綿織物は、表６に記述される試験結果を与えた。
【００９１】
【表１１】
0004375856.tif 000015
【００９２】
実施例３３〜３７（本発明）
実施例３３〜３７では、本発明の組成物中の、成分Ｂ）に対する、及び／又は成分Ｃ）（分散剤）に対する成分Ａ）の異なる重量比の影響を検討した。
【００９３】
実施例３３
成分Ａ１及び成分Ｂ１の分散液の調製
実施例５〜８と同様な方法で、トリメチロールプロパンとトルエンイソシアナートの反応生成物に基づく市販の通常のポリイソシアナート（酢酸エチル中の７５％濃度溶液）をメチルイソブチルケトンに溶解して、ブタノンオキシムでブロックして、３３．３％の成分Ａ１を含有する溶液を得た。ガラスビーカー中で、水道水３３０ｇ、プロピレングリコール２０ｇ、実施例１〜４において明記された第４級アンモニウムクロリド７．５ｇ、成分Ｂ１の水性溶液（実施例５〜８と同様に調製）３０ｇ及び成分Ａ１の溶液３００ｇから、均質な混合物を生成して、高速スターラー（ウルトラ−タラックス（Ultra-Turrax））を用いてプレエマルションを調製した。生じた混合物のｐＨは７．４であった。濃塩酸（約３１％濃度）３．７ｇを加えることにより、ｐＨを２．５に調整した。次に混合物を、約３００barの操作圧力で高圧ホモジェナイザー（製造業者：マントン−ゴーリン（Manton-Gaulin））に４回通して均質化した。混合物の初期温度は２５℃であった；４回目の通過後得られた分散液の最終温度は３６℃であった。
【００９４】
次に生じた分散液は、減圧下（絶対圧力２８０〜２００mbar）７０℃の浴温で４５分間１ｌ三つ口フラスコ中での蒸留に付したが、この間、溶媒を幾らかの水と一緒に除去した。これによって、２８．４重量％の乾燥物質含量を有する水性分散液３７３ｇを得たが、水を加えることにより含量を２２．５重量％に調整した。生じた分散液は、機械的及び熱的作用に対する良好な安定性を示した。
【００９５】
実施例３４〜３７
成分Ａ１及び成分Ｂ１の分散液の調製
実施例３３と同様な方法で、但し以下のように異なる量（ｇ）の成分Ｂ）及びＣ）により分散液を調製した：
【００９６】
【表１２】
0004375856.tif 000016
【００９７】
実施例３４〜３７では、分散液の調製において、大量の成分Ｂ１の水性溶液の結果として導入された水の量に従って、少量の水道水を使用した。
【００９８】
５つの液は、以下の成分により調製した：
２g/l  酢酸６０重量％
２０g/l  ニッテクス（KNITTEX）ＦＬＣ
６g/l  ニッテクス（KNITTEX）触媒ＭＯ
１０g/l  成分Ａ１及び成分Ｂ１の各分散液
６g/l  成分Ｄ３（実施例１〜４でも使用された）
【００９９】
こうして得られた加工液は、室温でパッドマングルを使用して青色の綿ツイルに、織物の重量に基づき約１００％のアドオン量で適用した。次に織物を１１０℃で１０分間乾燥キャビネット中で乾燥し、次いで１５０℃で５分間圧縮した。洗濯及び／又はドライクリーニング後、織物にアイロンをかけた。実施例３３〜３７で加工した木綿織物は、表７に記述される試験結果を与えた。
【０１００】
【表１３】
0004375856.tif 000017